비활성 대기 하 에서 , 40 g 의 톨루엔 및 백금 10 - 12 % 를 함유 하 는 14 mg 의 Karstedt 백금 용액 을 도입 하 였 다 . 혼합물 을 85 ℃ 에서 가열 및 교반 하 고 , 이어 서 11 . 9 의 SiH / SiVi 비 에 대응 하 는 , 분자 당 3 개 초과 의 ≡ SiH 단위 를 함유 하 는 50 . 4 g 의 실리콘 오일 ( 100 g 당 0 . 4 당량 의 ≡ SiH 에 등가 ) 및 팬 던트 및 말단 ≡ SiVi 단위 를 포함 하 는 48 . 5 g 의 실리콘 오일 ( 100 g 당 0 . 036 당량 의 ≡ SiVi ) 을 촉매 용액 에서 1 시간 에 걸쳐 동시 에 반응 시켰 다 . 동시 첨가 의 종료 시 , 혼합물 은 겔 상태 를 갖 고 ( 가교 결합 ) , 더 이상 교반 될 수 없 다 . 따라서 상기 조성물 은 의도 된 적용 을 위해서 는 사용 될 수 없 다 .